(57)【特許請求の範囲】
【請求項１】
相対する２枚の織布が多数の連結糸により適宜の間隔をあけて連結された３次元構造布を基布とし、
予め、該基布の両耳部を、前記２枚の織布と連結糸との位置合わせをして縫合しておき、
次いで、前記２枚の織布の表面側に合成樹脂層を積層し、ロール状に巻き取る
ことを特徴とする水密・気密性３次元構造布の製造方法。
【請求項２】
相対する２枚の織布が多数の連結糸により適宜の間隔をあけて連結された３次元構造布を基布とし、
予め、該基布の両耳部を、前記２枚の織布と連結糸との位置合わせをして縫合しておき、
次いで、前記２枚の織布の表面側に合成樹脂層を積層し、
該２枚の織布の内面同士が、織布の目を通して裏面側に浸出した合成樹脂により、エアー吹き込みによる加圧で剥がれる程度にブロッキングするように加熱加圧し、ロール状に巻き取る
ことを特徴とする水密・気密性３次元構造布の製造方法。
【発明の詳細な説明】
【技術分野】
【０００１】
本発明は、エアーデッキ、エアージャッキ、エアークッション、ウォーターベッド、水嚢、土嚢、砂嚢、救命具、断熱材、遮音材等としての使用に適した水密・気密性３次元構造布の製造方法に関し、特に、相対する２枚の織布を連結糸により適宜の間隔をあけて連結して構成される３次元構造布を基布とする水密・気密性に優れた素材（これを、本発明では「水密・気密性３次元構造布」と称す）の製造方法に関する。
【背景技術】
【０００２】
従来、上記のような３次元構造布の表面に空気あるいは水不透過性の被膜を形成した素材を用いたウォーターベッド、マットレス、クッション、枕、コンクリート用型枠等が提案されている（特開平４−２９５３０８号、同７−６７７４９号、同９−１５１６０４号、実開平４−１６９５２号、同７−７６３０号公報参照）。
【０００３】
これらの公報には、上記の空気あるいは水不透過性被膜として合成樹脂やゴムが使用できる旨を記載すると共に、合成樹脂やゴムを３次元構造布の相対する２枚の織布の表面に積層する方法としてコーティング法、トッピング法等の外に、織布表面に接着剤を介して合成樹脂シートやゴムシートをラミネートする方法等が使用できる旨をも記載している。
【０００４】
コーティング法やラミネート法では、３次元構造布の上側織布及び下側織布の表面に、良好な空気あるいは水不透過性の被膜を形成することは可能であるが、トッピング法（カレンダーによるトッピング）では、トッピング工程中に、３次元構造布にシワが発生し、３次元構造布の上側織布及び下側織布の表面に、良好な空気あるいは水不透過性の被膜を形成することが不可能な場合が多い。
【０００５】
トッピング法であっても、カレンダーロールの速度調整や、ロール状の３次元構造布の巻出し速度と、製造された水密・気密性３次元構造布のロール状への巻取り速度との調整等により、良好な水密・気密性３次元構造布が製造できることもある。
しかし、良好な水密・気密性３次元構造布ができたとしても、３次元構造布の上側織布と下側織布との位置ズレが生じることが多く、このような位置ズレが生じた状態で、ロール状に巻かれて製品構造布とされる。
【０００６】
ロール状の製品構造布は、一般にはロール状のまま、裁断・貼り合わせ・成型等の２次加工工程に移送され、ロールから繰り出されて、２枚の織布が接触した状態で（すなわち、連結糸が２枚の織布間で伸びて、又は正常な位置からズレて、折り畳まれ、２枚の織布間の空間が存在しない状態で）、これらの２次加工が施される。
【０００７】
このとき、ロールから繰り出される製品構造布は、上記のような位置ズレが生じた状態にあると、裁断・貼り合わせ・成型等の２次加工が全て、上記２枚の織布の位置が正常な位置からズレた状態で行われることになり、効率の良い２次加工が不可能であるばかりか、得られる２次成型品にも歪みが生じ、高品質の成型品にはならない。
【０００８】
しかも、上記した従来の各方法で製造される水密・気密性３次元構造布はいずれも、上側織布と下側織布との位置関係が固定されておらず、連結糸の長さだけ上下左右の方向にズレるのが一般的である。
上側織布と下側織布とがズレたままで、上記の裁断等の２次加工を行えば、上記のように、得られる２次成型品に歪みが生じることは必至であり、高品質の成型品は得られない。
【０００９】
従って、歪みのない高品質な２次成型品を得るためには、上側織布と下側織布との位置関係を正常な状態に修正し、２次加工を行わなければならない。
しかし、上側織布と下側織布との位置関係を正常な状態に修正することは、極めて困難であり、多大の手間が掛かり、２次加工を効率的に行うことは不可能であった。
【発明の開示】
【発明が解決しようとする課題】
【００１０】
本発明は、以上のような種々の問題を解決するためになされたもので、上記の水密・気密性３次元構造布を連続生産する上で、相対する２枚の織布の位置ズレの発生を防止して、効率的な２次加工を可能とし、かつ高品質の２次成型品を得ることのできる水密・気密性３次元構造布を、高効率で製造し得る方法を提供することを目的とする。
【課題を解決するための手段】
【００１１】
本発明者は、上記目的を達成するために検討を重ねた結果、予め、上記の３次元構造布の両耳部を、相対する２枚の織布の正常な位置を確保して縫合しておくことにより、水密・気密性の被膜を形成する工程において位置ズレが生じても、２次加工の際に相対する３次元構造布の２枚の織布を容易に正常な位置に修正することができ、２次加工時における前記のような問題を回避できることを見い出した。
この知見に基づき、更に検討を重ねた結果、３次元構造布の相対する２枚の織布が正常な位置にある間に、これら２枚の織布の表面側に積層した合成樹脂を裏面側に適度に浸出させると共に、浸出した合成樹脂同士を適度にブロッキングさせることにより、水密・気密性３次元構造布の上下織布が２次加工工程中において全く位置ズレが生じないことを見い出した。
【００１２】
本発明は、これらの知見に基づいてなされたもので、相対する２枚の織布が多数の連結糸により適宜の間隔を開けて連結された３次元構造布を基布とし、
（１）予め、該基布の両耳部を、前記２枚の織布と連結糸との位置合わせをして縫合しておき、次いで、前記２枚の織布の表面側に合成樹脂層を積層し、ロール状に巻き取る（以下、この方法を「第１方法」と称す）か、あるいは
（２）予め、該基布の両耳部を、前記２枚の織布と連結糸との位置合わせをして縫合しておき、次いで、前記２枚の織布の表面側に合成樹脂層を積層し、該２枚の織布の内面同士が、織布の目を通して裏面側に浸出した合成樹脂により、エアー吹き込みによる加圧で剥がれる程度にブロッキングするように加熱加圧し、ロール状に巻き取る（以下、この方法を「第２方法」と称す）ことを特徴とする水密・気密性３次元構造布の製造方法を要旨とする。
【発明の効果】
【００１３】
本発明の第１方法によれば、得られる製品水密・気密性３次元構造布は、相対する織布同士がブロッキングしておらず、連結糸の長さの範囲で位置ズレを生じるものの、３次元構造布の両耳部が縫合されているので、極めて容易に位置ズレを修正することができ、裁断・張り合わせ・成型などの２次加工を、上側織布と下側織布とが位置ズレのない状態で行うことができ、歪みのない高品質な２次成型品を得ることができる。
また、本発明の第２方法によれば、得られる製品水密・気密性３次元構造布は、相対する織布同士が織布の目を通して裏面側に浸出した合成樹脂により、エアー吹き込みによる加圧で剥がれる程度にブロッキングされているので、上側織布と下側織布とが全く位置ズレを生ずることがなく、従って裁断・張り合わせ・成型などの２次加工を、上側織布と下側織布との位置ズレのない状態で行うことができ、歪みのない高品質な２次成型品を得ることができる。
しかも、本発明の第１，第２のいずれの方法によっても、得られる製品水密・気密性３次元構造布は、製品表面に肌荒れがなく、水密性、気密性に優れる高品質のものとすることができる。
【発明を実施するための最良の形態】
【００１４】
本発明の第１〜第２方法において、基布となる３次元構造布は、市販のものがそのまま使用できる。
図１は、この３次元構造布の一構成例を説明するための模式図である。
図１において、１，１は相対する２枚の織布で、これら２枚の織布が、多数の連結糸２，２・・・により、各連結糸２，２・・・の長さ分の間隔Ｌをあけて連結されている。
この間隔Ｌの寸法は、連結糸２，２・・・の長さを適宜選定することにより適宜のものに選定することができるため、所望する２次成型品の寸法（特に、厚さ）に応じて、所望の間隔Ｌを有する３次元構造布を選定すればよいが、通常は、用途に応じて、１〜５０ｃｍ程度、好ましくは３〜３０ｃｍ程度から選ばれる。
【００１５】
基布の３次元構造布を構成する織布としては、木綿、絹、麻、ウール、レーヨン、ビニロン、ビニリデン、ナイロン、ポリエステル、アクリル、アラミド、炭素繊維、ガラス繊維、ロックウール、金属繊維等のあらゆる繊維からなる織布を用いることができる。
【００１６】
本発明の第１方法では、先ず、図１に示すような３次元構造布の両耳部Ｅ，Ｅを、相対する２枚の織布１，１と連結糸との位置合わせをして、図２に示すように、オーバーロックＲ等により縫合する。この縫合は、３次元構造布を織成した後に行うこともできるし、３次元構造布の織成の際に織成と同時に行うこともできる。
前者の３次元構造布を織成した後に両耳部Ｅ，Ｅを縫合する場合は、相対する２枚の織布１，１と連結糸２，２・・・とを位置合わせする必要があるが、後者の３次元構造布を織成すると同時に両耳部Ｅ，Ｅを縫合する場合は、この位置合わせの必要がなく好ましい。
【００１７】
次いで、図２に示す両耳部Ｅ，Ｅが縫合された態様の３次元構造布の２枚の織布１，１の表面に合成樹脂層３，３を積層する。
この合成樹脂としては、エアーデッキ、エアージャッキ、エアークッション、ウォーターベッド、水嚢、救命具等の２次成型品とした場合に、成形品内部（すなわち、水密・気密性３次元構造布の基布内部）にエアーや水等の流体を充填して成形品を膨張することができる柔軟性を有するものを使用する。
具体的には、ポリ塩化ビニル系樹脂、ポリオレフィン系樹脂、ポリウレタン系樹脂、熱可塑性エラストマー等が挙げられ、これらは架橋剤等を使用して架橋可能なものであってもよく、耐熱性、耐久性等の点からは、架橋可能な合成樹脂が好ましい。
【００１８】
上記織布１，１表面への合成樹脂層３，３の積層方法は、特に制限されず、合成樹脂液をドクターナイフコート法、ロールコート法、リバースロールコート法等のコーティング法により塗布し乾燥する方法、合成樹脂フィルムを接着剤によりラミネートするフィルムラミネーション法、合成樹脂を熱ロールで混練しカレンダーでトッピングする方法等が採用できる。
【００１９】
合成樹脂として架橋剤を配合した架橋可能な合成樹脂を使用する場合は、合成樹脂を架橋させるための加熱キュア工程が必要である。
加熱キュアは、合成樹脂層積層後の３次元構造布を、加熱オーブン中を通したり、加熱ドラムとベルトとの間に挾持する等して行うことができる。
【００２０】
合成樹脂層３，３はそれぞれ、１層としてもよいし、複数層とすることもでき、厚さは１００〜３０００μｍ、好ましくは１００〜１５００μｍが適している。
なお、合成樹脂層３，３の積層は、相対する２枚の織布１，１のそれぞれの表面に同時に行ってもよいし、片面ずつ行ってもよい。
【００２１】
以上の本発明の第１方法では、図２に示すように、３次元構造布の両耳部Ｅ，ＥがオーバーロックＲ等により縫合されているため、上記の各種の方法で織布１，１の表面に合成樹脂を積層する工程において、２枚の織布１，１の位置ズレによりシワが生じることはない。
【００２２】
また、このようにして得られる水密・気密性３次元構造布をロール状に巻き取る際に、上側織布と下側織布との位置ズレが生じることはあり得るが、この位置ズレは、２次加工の際に、縫合されている両耳部Ｅ，Ｅを幅方向に引っ張ることにより、容易に修正することができる。
従って、従来法のように、上側織布と下側織布を正常な位置に修正するのに手間が掛かることがなく、２次加工を容易に、且つ正確に行うことができる。
【００２３】
本発明の第２の方法では、上記した第１方法とは異なり、先ず、図１に示すような構成の３次元構造布の、相対する２枚の織布１，１の表面側に合成樹脂層３，３を積層する。
このときの合成樹脂の種類は、第１方法の場合と同様のものが使用でき、積層する方法も、第１方法の場合と同様のものが採用できる。
また、積層する合成樹脂層の数も、第１方法の場合と同様に、１層あるいは複数層でよい。
【００２４】
次いで、合成樹脂を積層した３次元構造布を、加熱ロール間や、加熱ロールとベルト（スチールベルト等）の間などを通すことにより、合成樹脂を２枚の織布の目を通して織布の裏面側に浸出させ、上側織布及び下側織布から浸出した合成樹脂同士を、エアー吹き込みによる加圧で剥がれる程度にブロッキングするように、加熱加圧する。
【００２５】
このブロッキングは、図３に示したロート加硫装置のような加熱ロール１２と無端ベルト１５の間に被処理体１０ａを通して加熱加圧する装置を使用するなどして、被処理体１０ａを広い面積で加熱加圧することにより行うのが好ましい。
ブロッキングの程度は、図３に示す装置等により合成樹脂層の積層圧着が完了し、製品水密・気密性３次元構造布１０ｂとなった状態において、あるいは裁断や貼り合わせ等の２次加工が完了した状態（２次加工成型品となった状態）において、基布すなわち３次元構造布の相対する２枚の織布１と１の隙間（連結糸２，２・・・が存在する部分）にエアーを吹き込んだ際の圧力で、ブロッキングしていたこれら２枚の織布１，１が剥がれる程度である。
従って、本発明の第２方法を採用するときは、裁断や貼り合わせ等の２次加工が完了し、２次加工成型品の品質検査のために行うエアー吹き込みを利用して、２枚の織布１，１内面同士の上記ブロッキングを解除するのが効率的である。
【００２６】
以上詳述した本発明の第２方法では、３次元構造布の相対する２枚の織布１，１の目を通して織布の裏面側に適度に浸出させた合成樹脂をブロッキングさせるため、これをロール状に巻き取る際に、上側織布と下側織布とのズレが生ずることはない。
この結果、ロール状に巻き取られる製品水密・気密性３次元構造布１０ｂにも位置ズレは生じず、ロール状の製品水密・気密性３次元構造布１０ｂは、正常な状態で、２次加工工程に送られることになる。
従って、２次加工工程で位置ズレが起きることはなく、位置ズレの修正も不要であり、２次加工が極めて容易に、しかも効率的に行うことができる。
【００２７】
本発明の第２方法における、エアー吹き込みによる加圧で剥がれる程度のブロッキングは、２枚の織布１，１を構成する糸の太さ、連結糸２，２・・・の太さ、織布１，１の緯糸及び経糸の打ち込み密度（本数／インチ）、連結糸２，２・・・の打ち込み密度（本数／インチ）、合成樹脂の種類、加熱加圧条件（加硫条件）などを適宜調整することにより得ることができる。
具体的には、２枚の織布１，１を構成する糸の太さは、７０〜２０００デニールの範囲内のものを使用するのが好ましく、連結糸２，２・・・の太さも、７０〜２０００デニールのものを使用するのが好ましい。
織布１，１の緯糸及び経糸の打ち込み密度は、１０〜１００本／インチとすることが好ましく、連結糸２，２・・・の打ち込み密度は、７本／インチ以上、好ましくは１０〜５０本／インチとすることが好ましい。
加熱温度は、１２０〜２００℃とすることが好ましい。
加圧圧力は、ベルトゲージ圧８０〜１８０ｋｇ／ｃｍ2とすることが好ましい。
【実施例１】
【００２８】
（第１方法）
相対する２枚の織布１，１を、ナイロン糸（４２０デニール）で、縦糸を３８本／インチ、横糸を４０本／インチとし、連結糸２，２・・・を、ナイロン糸（４２０デニール）で、長さＬを７ｃｍ、本数を１０．５本／インチとして、織成した図１に示す３次元構造布を基布として用い、該基布の両耳部Ｅ，Ｅを、図２に示すようにナイロン糸（４２０デニール）で、オーバーロックＲのように縫合した。
【００２９】
この後、基布の相対する２枚の織布１，１それぞれの表面に、カレンダーにより、軟質塩化ビニル樹脂（ＰＶＣ）３，３を厚み０．５ｍｍとなるようにトッピングし、クーリングロールにより冷却し、図２に示すような製品水密・気密性３次元構造布を得た。
【００３０】
得られた製品水密・気密性３次元構造布は、２次加工の際に、上側織布１と下側織布１が連結糸２，２・・・の長さＬの範囲内で位置ズレを生じるものの、３次元構造布の両耳部Ｅ，Ｅが縫合Ｒされているので、縫合Ｒされた両耳部Ｅ，Ｅを把持して幅方向に引っ張ることにより、極めて容易に位置ズレを修正することができ、正確に２次加工を行うことができた。
しかも、得られた２次加工製品も、歪みのない高品質のものであった。
【実施例２】
【００３１】
（第２方法）
実施例１と同じ基布を用い、両耳部Ｅ，Ｅを実施例１と同様にして縫合し、相対する２枚の織布１，１それぞれの表面に、カレンダーにより、ＰＶＣを厚み０．５ｍｍとなるようにトッピングした。
続いて、図３に示したロート加硫装置のような加熱加圧装置により、シリンダ１１，１２，１３，１４と無端ベルト１５との間の圧力をそれぞれ、ベルトゲージ圧で１３０ｋｇ／ｃｍ2に調整して加熱加圧を行った。
なお、シリンダ１１、１３、１４はヒータ非内蔵型の、すなわち加熱シリンダでないものを用い、シリンダ１２はヒータ内蔵型の、すなわち加熱シリンダを用い、しかもシリンダ１２の近傍部にはヒータ１６を設け、ここを加熱ゾーンとして加熱加圧を行った。加熱ゾーンの温度は１５０℃に調整した。
【００３２】
得られた製品水密・気密性３次元構造布は、２次加工の際に、上側織布１と下側織布１とは全く位置ズレを生じないので、正確に２次加工ができ、２次加工製品も、歪みのない高品質のものであった。
【００３３】
なお、２枚の織布１，１の内面同士は、織布１，１の目を通して互いの裏面側に浸出したＰＶＣによりブロッキングが発生していたが、５００ｍｍ×２０００ｍｍに裁断し、４周をＰＶＣ層−生地−ＰＶＣ層の三層構造の水密・気密性３次元構造布よりなるテープにて気密状態に貼り合わせ、エアー吹き込み口を設ける２次加工を行ってエアマットに成形し、該エアー吹き込み口から、足踏み式ポンプによりエアーを吹き込んだところ、この２枚の織布１，１の内面同士のブロッキングが完全に剥がれる状況が観察された（具体的には、エアーの供給がスムースになった時点で、該２次成型品を切り欠いて内部を観察したところ、２枚の織布１，１の内面同士のブロッキングがなくなっていることが確認された）。
【００３４】
そこで、上記の製品構造布から上記と同様の２次成型品を作り、これに足踏み式ポンプによりエアーを吹き込み、２枚の織布１，１の内面同士のブロッキングが剥がれる状況が観察された後（すなわち、エアーの供給がスムースになった後）も、エアーの吹き込みを続行した。
この結果、エアマットは、内部のエアー圧が高くなっても、連結糸２，２・・・の長さＬ分の間隔以上の厚みになることはなく、エアーマットとして剛性を有し、実用上問題のない高品質のもの（２次加工品）であった。
【００３５】
以上の実施例で使用した基布の構成を表１に纏めて示し、以上の実施例の各条件と、以上の実施例で得た製品水密・気密性３次元構造布の外観およびブロッキングの状態を観察した結果とを表２に纏めて示す。
【００３６】
【表１】
0004800361.tif 000002
【００３７】
【表２】
0004800361.tif 000003
【００３８】
なお、表２中、
＊１：ベルトゲージ圧力で、ｋｇ／ｃｍ2 
＊２：◎は肌荒れが全くない場合、×は肌荒れがある場合を意味し、
＊３：◎はブロッキングしているがエアー吹き込みにより容易に剥れる場合、○はブロッキングしない場合、×は強固にブロッキングしエアー吹き込みでは容易に剥れない場合を意味する。
【比較例１】
【００３９】
連結糸２，２・・・として２１０デニールのナイロン糸を使用する以外は、実施例１と同じ基布を用い、両耳部Ｅ，Ｅを実施例１と同様にして縫合し、相対する２枚の織布１，１それぞれの表面に、カレンダーにより、０．５ｍｍ厚に分出した未加硫クロロスルホン化ポリエチレン（ＣＳＭ）シート３，３をトッピングした。
続いて、図３に示したロート加硫装置（アフターキュア用の加熱炉１８を除く）により、シリンダ１１，１２，１３，１４と無端ベルト１５との間の圧力をそれぞれ、ベルトゲージ圧で８０ｋｇ／ｃｍ2に調整してロート加硫を行った。
なお、シリンダ１１、１３、１４はヒータ非内蔵型の、すなわち加熱シリンダでないものを用い、シリンダ１２はヒータ内蔵型の、すなわち加熱シリンダを用い、しかもシリンダ１２の近傍部にはヒータ１６を設け、ここを加熱ゾーンとして加硫を行った。加熱ゾーンの温度は１８５℃に調整して製品構造布を得た。
【比較例２】
【００４０】
ベルトゲージ圧を１３０ｋｇ／ｃｍ2とする以外は、比較例１と同様にして製品構造布を得た。
【比較例３】
【００４１】
連結糸２，２・・・の打込本数を６本／インチとする以外は、比較例１と同様にして製品構造布を得た。
【比較例４】
【００４２】
連結糸２，２・・・の打込本数を６本／インチとする以外は、比較例２と同様にして製品構造布を得た。
【００４３】
以上の比較例で使用した基布の構成を表３に纏めて示し、以上の比較例の各条件と、以上の比較例で得た製品構造布の外観およびブロッキングの状態を観察した結果とを表４に纏めて示す。
【００４４】
【表３】
0004800361.tif 000004
【００４５】
【表４】
0004800361.tif 000005
【００４６】
表２および表４から明らかなように、実施例１では、得られた製品構造布は、織布１，１同士がブロッキングしておらず、連結糸２，２・・・の長さの範囲で位置ズレを生じるが、基布の両耳部Ｅ，ＥがオーバーロックＲ等により縫合されているので、極めて容易に位置ズレを修正することができ、２次加工を、上側織布１と下側織布１との位置ズレのない状態で行うことができ、歪みのない高品質な２次成型品を得ることができた。
【００４７】
また、実施例２では、得られた製品構造布は、織布１，１同士が織布の目を通して裏面側に浸出した合成樹脂により、エアー吹き込みによる加圧で剥がれる程度にブロッキングされているので、上側織布１と下側織布１とが２次加工工程において全く位置ズレを生ずることがなく、従って２次加工を上側織布１と下側織布１とが位置ズレのない状態で行うことができ、歪みのない高品質な２次成型品を得ることができた。
【００４８】
しかも、実施例１〜２のいずれの製品構造布も、製品表面に肌荒れはなく、水密性、気密性に優れた高品質のものであった。
【００４９】
これに対して、比較例１〜４で得られた製品構造布は、肌荒れがあるか、ブロッキングが強固でエアー吹き込みによる加圧では上側織布１と下側織布１とが剥がれず、良好な製品とは言えなかった。
【図面の簡単な説明】
【００５０】
【図１】本発明のゴム引布の基布となる３次元構造布を模式的に示す一部切欠き図である。
【図２】本発明における基布と、本発明で得られる製品構造布とを、模式的に示す一部切欠き図である。
【図３】ロート加硫装置を模式的に示す図である。
【符号の説明】
【００５１】
１，１  相対する２枚の織布
２      連結糸
３，３  合成樹脂層
Ｅ，Ｅ  ３次元構造布の耳部
Ｒ      オーバーロック
１０ａ  被処理体
１０ｂ  製品構造布（製品引布）
１１，１２，１３，１４  シリンダ
１５    無端ベルト
１６    ヒータ
１７    ガイドロール
１８    アフタキュアー用の加熱炉
【図１】
0004800361.tif 000006
【図２】
0004800361.tif 000007
【図３】
0004800361.tif 000008